(57)【要約】【課題】起毛生地でありながらも生地の厚さが大きくなることを防いで、衣服の膨れや着心地の悪化を解消することができる起毛生地及びそれを使用した衣服を提供する。【解決手段】起毛された布と、表地とが接合された起毛生地であって、布はベース糸と複数の繊維から構成される起毛用糸との複合糸で構成され、起毛用糸は起毛された状態であり、ベース糸の繊度は３２〜５８デニールであり、起毛された糸の毛足の長さは４．０ｍｍ以下であり、起毛用糸を構成する繊維の数は１５０本以上である起毛生地、及びそれを使用した衣服である。【選択図】図１
2018154932.tif 000002
【特許請求の範囲】
【請求項１】
起毛された布と、表地とが接合された起毛生地であって、
布はベース糸と複数の繊維から構成される起毛用糸との複合糸で構成され、起毛用糸は起毛された状態であり、
ベース糸の繊度は３２〜５８デニールであり、
起毛された糸の毛足の長さは４．０ｍｍ以下であり、
起毛用糸を構成する繊維の数は１５０本以上である起毛生地。
【請求項２】
裏地の質量に対する起毛された糸の質量が占める割合は、５０質量％以上である請求項１に記載の起毛生地。
【請求項３】
布は、経編布から構成される請求項１又は２に記載の起毛生地。
【請求項４】
ベース糸は、伸縮性を有する材料から構成される請求項１ないし３のいずれかに記載の起毛生地。
【請求項５】
請求項１ないし４のいずれかに記載した起毛生地を縫製した衣服。
【発明の詳細な説明】
【技術分野】
【０００１】
本発明は、起毛生地及びそれを使用してなる衣服に関する。
【背景技術】
【０００２】
生地の保温性を向上するために、表地の裏面に起毛処理を施した裏地を接合した生地が知られている。
【０００３】
例えば、特許文献１には、裏地を構成する綿製の起毛材と、表地を構成するポリウレタン材と、両者を接着する接着材とから構成される生地が開示されている。この生地を使用して、ジャケット、スカート、パンツ、ワンピースなどの衣服を構成することが記載されている。
【先行技術文献】
【特許文献】
【０００４】
【特許文献１】実用新案第３１９３６００号公報
【発明の概要】
【発明が解決しようとする課題】
【０００５】
特許文献１のような従来の起毛生地では、保温性を高めるために表地に対して起毛生地から構成した裏地を接着する。このような従来の起毛生地を使用して衣服を縫製した場合は、生地に厚みが出るため衣服の着心地が悪くなったり、衣服が膨れて衣服のデザインが損なわれることが多かった。
【０００６】
本発明は、起毛生地でありながらも生地の厚さが大きくなることを防いで、衣服の膨れや着心地の悪化を解消することができる起毛生地及びそれを使用した衣服を提供することを目的とする。
【課題を解決するための手段】
【０００７】
起毛された布と、表地とが接合された起毛生地であって、布はベース糸と複数の繊維から構成される起毛用糸との複合糸で構成され、起毛用糸は起毛された状態であり、ベース糸の繊度は３２〜５８デニールであり、起毛された糸の毛足の長さは４．０ｍｍ以下であり、起毛用糸を構成する繊維の数は１５０本以上である起毛生地によって、上記の課題を解決する。ベース糸の繊度を小さくし、起毛された糸の毛足の長さを短くすることで、起毛生地の厚みを薄めに仕上げることが可能になると共に、起毛用糸を構成する糸の数を１５０本以上とすることによって、起毛を構成する繊維を細く高密度に密集させて、毛足を短くしたにもかかわらず、良好な肌触りを裏地に付与することができる。
【０００８】
上記の起毛生地を縫製することによって、着心地がよく、厚ぼったい感じのしない衣服に仕上げることが可能になる。
【０００９】
上記の起毛生地及び衣服において、生地の質量に対する起毛された糸の質量が占める割合は、５０質量％以上となるようにすることが好ましい。これにより、起毛されていない糸に対して起毛された糸の割合を高めて、起毛生地の保温性を高めることが可能になる。
【００１０】
上記の起毛生地及び衣服において、布は、経編布から構成することが好ましい。経編とすることで、生地に柔軟性を付与すると共に、万が一、裏地に傷がついても、編組織が次々と解けることを防ぐことができる。また、編組織を緻密にして、起毛の密度を大きくすることができる。これによって、保温性を高め、裏地の肌触りを向上させることができる。
【００１１】
上記の起毛生地及び衣服において、ベース糸は、伸縮性を有する糸から構成することが好ましい。これによって、起毛生地及び衣服に伸縮性を与えることができる。
【発明の効果】
【００１２】
本発明によれば、起毛生地でありながらも生地の厚さが大きくなることを防いで、衣服の膨れや着心地の悪化を解消することができる起毛生地及びそれを使用した衣服を提供することが可能になる。
【図面の簡単な説明】
【００１３】
【図１】分解した状態の起毛生地の一実施形態を示す斜視図である。
【図２】ベース糸と起毛用糸とから構成される複合糸の一例を示す図である。
【発明を実施するための形態】
【００１４】
以下、本発明の一実施形態について説明する。以下で説明する起毛用生地は本発明の実施形態の一例に過ぎない。
【００１５】
本実施形態の起毛生地１１は、図１に示したように、少なくとも着用者の身体に接触する面が起毛された布１２からなる裏地と、表地１３とが接合された起毛生地１１である。布１２はベース糸２１と起毛用糸２２の複合糸２３で構成され、起毛用糸２２は起毛された状態である。ベース糸２１の繊度は３２〜５８デニールである。起毛された糸の毛足の長さは４．０ｍｍ以下である。起毛用糸２２を構成する繊維の数は１５０本以上である。
【００１６】
表地は衣服の表側となるように縫製される面である。表地としては、例えば、編布、織布、不織布、皮革、及び合成皮革からなる群から選ばれる少なくとも１種の素材が挙げられる。表地を構成する糸又は繊維には伸縮性を備える素材を使用することが好ましい。
【００１７】
起毛生地は衣服の裏面となるように縫製される面である。裏地が着用者の肌に接触する側は、起毛処理が施される。起毛処理は、例えば、裏地の表面を摩擦して起毛させて、起毛した繊維を切りそろえる方法により行うことが可能である。
【００１８】
表地と起毛生地とは、例えば、接着剤によって接着したり、縫合したりして接合することが可能である。
【００１９】
起毛用糸は、複数の繊維の束から構成される糸である。このため、例えばあざみ起毛機、針布起毛機、ナイロンブラシ起毛機などの起毛装置を使用した摩擦処理によって構成繊維を起毛させることができる。したがって、起毛用糸は、糸の表面に起毛用糸が露出するように配置される。ベース糸は、主として起毛処理や縫製などの加工を施す際に必要となる引張強度や引き裂き強度を裏地に与える糸である。ベース糸は、例えば、モノフィラメントから構成してもよいし、マルチフィラメントから構成してもよい。
【００２０】
ベース糸２１と起毛用糸２２とから構成される複合糸２３を構成するには、例えば、図２に示したようにベース糸２１に対して起毛用糸２３を巻回することにより両者を一体化することにより構成することができる。また、例えば、ベース糸と起毛用糸を撚り合わせることによっても構成することができる。
【００２１】
本実施形態の起毛生地では、ベース糸の繊度を３２〜５８デニールとしている。このため、ベース糸の太さを小さくして、起毛生地の厚みを小さくすることができる。また、本実施形態の起毛生地では、起毛された糸の毛足の長さは４．０ｍｍ以下としている。このため、起毛の毛足の長さを小さくして、起毛生地の厚みを小さくすることができる。以上のように、本実施形態の起毛生地では生地の厚みが小さくなるようにしているので、厚みが大きくなることに起因して着心地の悪くなったり、外観の厚ぼったくなったりすることを解消することができる。
【００２２】
ベース糸の繊度は、３２〜５０デニールであることがより好ましく、３２〜４３デニールであることがさらに好ましい。毛足の長さは、０．５〜３．０ｍｍの範囲であることがより好ましく、０．５〜２．２ｍｍであることがさらに好ましく、０．５〜１．３ｍｍであることが特に好ましい。
【００２３】
起毛の毛足を短くすると、起毛生地の厚みを小さくすることができる。しかしながら、毛足が短いと起毛の肌触りが悪化することがある。このため、本実施形態の起毛生地では、起毛用糸を構成する繊維の数を１５０本以上にしている。このようにすることで、起毛用糸を構成する繊維の太さを細くすることが可能になる。これによって、起毛を触った際にさらさらとした滑らかさ持たせることが可能になる。また、これに加えて、密集した起毛に光沢を与えて、高級な質感を与えることができる。起毛用糸を構成する繊維の太さは、１８０〜３００本であることがより好ましく、１８０〜２２０本であることがさらに好ましい。
【００２４】
本実施形態の起毛生地では、上述の通り、ベース糸の太さを細くしている。このため、その分、起毛用糸の使用割合を増やすことができる。本実施形態の起毛生地では、生地の質量に対する起毛された糸（起毛用糸）の質量が占める割合が５０質量％以上となるようにしている。これによって、起毛の密度を高めて、保温性、肌触り、質感を向上させることが可能になる。上記割合は、６０質量％以上とすることがより好ましく、８８質量％以上とすることがさらに好ましい。上限については９５質量％以下とすることが好ましい。
【００２５】
本実施形態の起毛生地では布は、経編布から構成している。編布とすることで、裏地に伸縮性を付与することができる。これにより、表地と裏地とをさねて構成した起毛生地にもかかわらず、衣服を着用した際に身体を動きやすくすることができる。また、経編布は横編布よりも緻密な組織となる。このため、起毛生地を経編布から構成し、起毛用糸を起毛させることで、起毛の密度を上昇させることができる。これによって、起毛の毛足を短くしたにもかかわらず、裏地の肌触りを滑らかにすることができる。
【００２６】
横編布は、損傷すると、糸が際限なくほどけてしまい、最終的には布地の破損に至る。経編布の場合は、万が一、起毛生地の裏地が損傷しても、際限なく糸がほどけることを防ぐことが可能である。これにより、起毛生地の耐久性を向上させることができる。
【００２７】
布は、織布から構成してもよいし、編布から構成してもよいし、不織布から構成してもよい。布は、好ましくは織編布から構成することが好ましく、伸縮性を付与する観点から編布で構成することがより好ましい。起毛生地を織布から構成する場合は、経緯糸共にベース糸と起毛用糸の複合糸から構成することが好ましく、起毛生地を編布から構成する場合も同様に複合糸のみから構成することが好ましい。起毛生地を不織布から構成する場合も同様に複合糸のみから構成することが好ましい。
【００２８】
起毛用糸とベース糸とは、同一又は異なる材料から構成することができる。例えば、ベース糸は、ポリエステル、ナイロン、アクリル、及びポリウレタンからなる群より選ばれる少なくとも１種の合成繊維、又は綿、ウール、及びシルクからなる群より選ばれる天然繊維から構成することができる。ベース糸は、中でも、ポリウレタンなどの伸縮性を有する材料から構成することが好ましい。ベース糸を伸縮性を有する材料から構成することで、起毛生地からなる裏地に伸縮性を与えることができる。衣服を着用した状態で裏地が伸縮性を発揮するため、起毛生地の厚みが薄いことと相まって、着用者はさらに身体を動かしやすくなる。
【００２９】
起毛用糸は、例えば、ポリエステル、ナイロン、及びアクリルからなる群より選ばれる少なくとも１種の合成繊維又は綿、ウール、及びシルクからなる群より選ばれる天然繊維から構成することができる。起毛用糸は、中でも、起毛したときに毛玉ができにくく繊維が切れにくいポリエステルを使用することが好ましい。起毛用糸の繊度は、４０〜９８デニールであることが好ましく、５０〜８０デニールであることがより好ましく、６０〜７５デニールであることが特に好ましい。
【００３０】
ベース糸は、起毛用糸に起毛処理を施す際に、解繊したり、毛羽立ったり、破断しないようにするために、摩擦係数が小さくなるようにすることが好ましい。例えば、ベース糸をモノフィラメントで構成したり、強撚糸又は中撚糸で構成することが好ましい。
【００３１】
起毛用糸は、起毛用糸に起毛処理を施す際に、起毛しやすいようにするために、摩擦係数が大きくなるようにすることが好ましい。例えば、起毛用糸を甘撚糸や無撚糸で構成することが好ましい。このようにすることによって、起毛用糸を主に起毛させてベース糸を傷めないようにすることができる。さらに、起毛処理によってベース糸が毛羽立ち難くなるために、後述する起毛された糸の割合を管理しやすくなる。
【００３２】
上述の起毛生地は公知の方法によって縫製することで上衣、下衣、ワンピースやつなぎ服などの上衣と下衣とが一体に構成された衣服などを構成することができる。本実施形態の起毛生地は、表地と裏地とを重ねた積層生地でありながらも厚みが小さいため、縫製の際にごわつかず縫製しやすい。
【実施例】
【００３３】
以下、本発明の実施例を挙げてより具体的に説明する。
【００３４】
［ベース糸の繊度］
以下の表１に示した異なる繊度を有する各ベース糸を使用して裏地を編成した。組織は経編とし、ベース糸の素材はポリウレタン製のモノフィラメントを使用した。そのような構成のベース糸に７５デニールのポリエステル製のマルチフィラメント糸（フィラメント数２００本）を起毛用糸として巻回した。このようにして得た複合糸で編機を使用して経編地を得た。
【００３５】
上記の経編地に起毛処理を施して、毛足の長さが２．０ｍｍとなるように起毛をカットして起毛された裏地を得た。
【００３６】
インジゴで染色された綿糸を経糸として使用し、ポリウレタン繊維と綿との混紡繊維で構成した糸を緯糸として使用して、綾織り組織からなるデニム地を得た。このデニム地に対して上記の裏地を衣料用の接着剤で貼着した。繊度の異なるベース糸を使用したそれぞれの起毛生地を使用して、デニムパンツを縫製して、これを着用してデニムパンツの柔軟性について感応評価を行うと共に耐引張強度を評価した。結果を表１に示す。
【表１】
2018154932.tif 000003
【００３７】
表１の「柔軟性」の欄において、×を付したものは、着用した際にごわつきがあり市販の表地と起毛した裏地とを積層したボンディング生地を使用したパンツと同程度の柔軟性であったものを示し、〇を付したものは一枚の生地から構成された市販のデニムパンツに近い柔軟性と薄さを備えていたものを示し、◎を付したものは一枚の生地から構成される市販のデニムパンツに匹敵するほどの薄さと柔軟性を備えるものを示す。「引張強度」の欄に×を付したものは、起毛生地が起毛処理などを行うときの引用応力によって破損が見られたものを示し、〇を付したものは破損が見られず起毛生地が健全な状態を保っていたものを示す。
【００３８】
［起毛用糸を構成する繊維の数］
上記の試験例２のデニムパンツに使用した起毛用糸を構成する繊維の数を表２に示したように変更して、起毛された裏地の肌触りと、質感とを評価した。表２に示す各試験例に係るデニムパンツは、表２のように起毛用糸を構成する繊維の数を変更したこと以外は、試験例２に係るデニムパンツと同様の構成とした。
【００３９】
【表２】
2018154932.tif 000004
【００４０】
表２において、「肌触り」の欄に×を付したものは、裏地の肌触りがざらざらしており市販のフリース生地と同じようなものであったものを示し、〇を付したものは、なめらかで微細な粉末に触れたようなパウダータッチであったものを示し、◎を付したものはより滑らかなパウダータッチであったものを示す。「質感」の欄に×を付したものは、光沢がなく、一般的なフリースと同じような外観であったものを示し、〇を付したものは光の乱反射によるものと思われる光沢感が裏地に出ていたものを示し、◎を付したものはより光沢感が増して高級感があったものを示す。
【００４１】
［起毛された糸の質量が占める割り合い］
起毛用糸の繊度は一律に７５デニールとし、ベース糸の繊度を変更することで、起毛された糸の質量が裏地の全質量に対して占める割合を以下の式により求めた。なお、起毛用糸のほぼすべてが起毛するように入念に起毛処理を行い毛足が１０ｍｍとなるように起毛させて、毛足の長さが２ｍｍとなるようにカットした。ベース糸は、ポリウレタン製のモノフィラメントから構成した。
起毛された糸の質量が占める割合（％）＝（起毛用糸の質量×２/１０）÷（起毛用糸の質量×２/１０＋ベース糸の質量）×１００
【００４２】
上記の割合を表３のように変化させたそれぞれの起毛生地を作製し、その起毛生地を用いて、上述の試験例２と同様にしてデニムパンツを縫製した。これらのデニムパンツはベース糸の繊度と上記の割合が異なる点を除いて、試験例２のデニムパンツと同様の構成である。
【００４３】
表３に示したそれぞれの試験例に係るデニムパンツを着用して、保温性について感応評価を行った。結果を表３に示す。
【００４４】
【表３】
2018154932.tif 000005
【００４５】
表３において×を付したものは、一枚の生地から構成された市販のデニムパンツと保温性においてそれほど変化がなかったものを示す。△、〇、◎については、記載した順が後になるほど保温性が高くなることを示す。表３から明らかなように、ベース糸の割合が低下して、起毛の割合が増加するほど保温性が高くなることが確認された。
【００４６】
［毛足の長さ］
毛足の長さを表４に記載したようになるようにカットした点以外は、試験例２と同様にして起毛生地を作製した。その起毛生地を用いて、上述の試験例２と同様にしてデニムパンツを縫製した。それぞれのデニムパンツについて、外観を評価した。表４に結果を示す。
【００４７】
【表４】
2018154932.tif 000006
【００４８】
表４において×を付したものは、厚ぼったい印象であったものを示す。〇を付したものはすっきりとした印象であったものを示し、◎を付したものはよりすっきりとした印象であったものを示した。
【符号の説明】
【００４９】
１１    起毛生地
１２    布
１３    表地
２１    ベース糸
２２    起毛用糸
２３    複合糸
【図１】
2018154932.tif 000007
【図２】
2018154932.tif 000008